(57)【要約】【課題】オーステナイト系ステンレス鋼材について、アーク溶接母材として使用したとときにスラグスポットがどの程度発生し易い材料であるかを予測評価する。【解決手段】ステンレス鋼材から採取した試料をプラズマアーク溶融させたのち凝固させてボタン型サンプルを作製し、そのボタン型サンプルの頂部を含む測定領域について微小部蛍光Ｘ線装置によりＣａの蛍光Ｘ線強度（ｃｐｓ）を測定し、各測定点における前記Ｃａの蛍光Ｘ線強度（ｃｐｓ）を次式、ＲCA＝Ｋ×Ｉ、ただしＫ：定数、Ｉ：ある測定点におけるＣａの蛍光Ｘ線強度（ｃｐｓ）、により定まるＣａ相対濃度値ＲCAに変換し、全測定点の前記ＲCAについての平均値をスラグスポット発生指標ＸSとし、そのＸS値によって溶接時に生じるスラグスポット発生量を予測する。【選択図】図２
2020112498.tif 000002
【特許請求の範囲】
【請求項１】
質量％で、Ｃ：０.０８０％以下、Ｓｉ：１.００％以下、Ｍｎ：２.００％以下、Ｎｉ：６.００〜１５.００％、Ｃｒ：１６.００〜２５.００％、Ｃｕ：０.５０％以下、Ｎ：０.１００％以下、Ｃａ：０.０１００％以下を含有し、Ｍｏ：０〜３.００％、Ａｌ：０〜０.０２０％、Ｎｂ：０〜０.０５０％であり、残部Ｆｅおよび不可避的不純物からなる組成のステンレス鋼材から採取した質量１０〜１００ｇの試料をプラズマアークにより溶融させたのち凝固させて、ボタン型サンプルを得るステップ、
前記ボタン型サンプルの表面に、当該サンプル頂部を含み、厚さ方向に見た投影面積が２５〜２５０ｍｍ2である測定領域を定め、その測定領域について微小部蛍光Ｘ線装置により１０００点／ｍｍ2以上の測定密度でＣａの蛍光Ｘ線強度（ｃｐｓ）を測定するステップ、
各測定点における前記Ｃａの蛍光Ｘ線強度（ｃｐｓ）を、下記（１）式により定まるＣａ相対濃度値ＲCAに変換するステップ、
全測定点の前記ＲCAについての相加平均値を求め、その相加平均値をスラグスポット発生指標ＸSとするステップ、
前記ＸSの数値によって、溶接時に生じるスラグスポット発生量を予測するステップ、
を有する、スラグスポット発生量の予測評価方法。
ＲCA＝Ｋ×Ｉ  …（１）
ここで、
Ｋ：定数、
Ｉ：ある測定点におけるＣａの蛍光Ｘ線強度（ｃｐｓ）、
である。
【請求項２】
質量％で、Ｃ：０.０８０％以下、Ｓｉ：１.００％以下、Ｍｎ：２.００％以下、Ｎｉ：６.００〜１５.００％、Ｃｒ：１６.００〜２５.００％、Ｃｕ：０.５０％以下、Ｎ：０.１００％以下、Ｃａ：０.０１００％以下を含有し、Ｍｏ：０〜３.００％、Ａｌ：０〜０.０２０％、Ｎｂ：０〜０.０５０％であり、残部Ｆｅおよび不可避的不純物からなる組成の複数のステンレス鋼材を比較対象として、スラグスポットの発生し易さを予測するに際し、
比較対象である各鋼材から採取した質量１０〜１００ｇの試料をそれぞれプラズマアークにより溶融させたのち凝固させて、ボタン型サンプルを得るステップ、
前記ボタン型サンプルの表面に、当該サンプル頂部を含み、厚さ方向に見た投影面積が２５〜２５０ｍｍ2である測定領域を定め、その測定領域について微小部蛍光Ｘ線装置により１０００点／ｍｍ2以上の測定密度でＣａの蛍光Ｘ線強度（ｃｐｓ）を測定するステップ、
各ボタン型サンプル毎に、各測定点における前記Ｃａの蛍光Ｘ線強度（ｃｐｓ）を、下記（２）式を満たす定数Ｋを用いて、下記（１）式によりＣａ相対濃度値ＲCAに変換するステップ、
各ボタン型サンプル毎に、ピクセルの光量を０〜２５５の２５６段階で表示できる画像処理ソフトウェアを用いて、測定領域内の前記Ｃａ相対濃度値ＲCAをその測定点に対応するピクセルの光量とするマッピング画像を作成し、当該マッピング画像の光量の平均値をスラグスポット発生指標ＸSと定めるステップ、
各ボタン型サンプルの前記ＸSの数値を比較するステップ、
を有する、スラグスポット発生量の予測評価方法。
ＲCA＝Ｋ×Ｉ  …（１）
８５≦Ｋ×ＩMAX≦２５５  …（２）
ここで、
Ｋ：定数、
Ｉ：ある測定点におけるＣａの蛍光Ｘ線強度（ｃｐｓ）、
ＩMAX：比較対象とする鋼材について同一条件にて前記Ｃａの蛍光Ｘ線強度（ｃｐｓ）を測定したときの測定値の最大値（ｃｐｓ）、
である。
【発明の詳細な説明】
【技術分野】
【０００１】
ステンレス鋼材のアーク溶接ビードには、溶接欠陥の一種である「スラグスポット」あるいは「ブラックスポット」と呼ばれる欠陥が発生することがある。本発明は、ステンレス鋼材から採取した少量のサンプルを用いた試験により、その鋼材を実際にアーク溶接に供したときのスラグスポットの発生程度を予測する技術に関するものである。
【背景技術】
【０００２】
ステンレス鋼材を母材に用いてアーク溶接を行うと、溶接ビード上に酸化物の凝集体が点在した「スラグスポット」と呼ばれる欠陥が生じることがある。図１に、非特許文献１に掲載されているスラグスポットが生じた溶接ビードの外観写真を引用して例示する。非特許文献の記載によれば、スラグスポットは、溶接ビード上に数ｍｍから数ｃｍ間隔で島状あるいは点状に残留浮上する微小なスラグであるとされる。アーク溶接時に溶融池に侵入した空気中の酸素が、鋼材中の微量成分であるＡｌ、Ｃａ、Ｔｉ等の活性元素と反応してスラグスポットとして残留すると考えられ、特に、溶融池の十分なガスシールドが難しい高速度ＴＩＧ溶接でスラグスポットの発生が顕著になる傾向があるという。
【０００３】
溶接ビードにスラグスポットが多発すると、例えば以下のような問題がある。
（i）溶接ビード部の美観を損ねる。（ii）除去のためにビード表面研磨などの煩雑な手入れが必要となる場合がある。（iii）溶接鋼管の製造では、鋼管内面の溶接ビードを圧下してビートの高さを低くしてから内面研磨を施す用途もある。スラグスポットは裏ビード側にも生じることがあり、その場合には、鋼管内面のビード部を圧下した際にスラグスポットが押し込まれてビードの金属面に凹みが形成され、後の研磨工程で研磨残り（未研磨部）が生じる。（iv）スラグスポットを構成する異物とビードの金属表面の間で隙間腐食が生じる場合がある。（v）溶接鋼管の場合、内面ビード上に生成したスラグスポットが鋼管使用中に脱落し、中を流れる流体への異物混入の原因となり得る。（vi）アーク溶接時にスラグスポットの原因となる異物が溶融池内に凝集してくると、アークが不安定となり、ビード形状が乱れやすい。
したがって、スラグスポットの発生抑制が重要視される用途においては、アーク溶接母材に適用する鋼材として、スラグスポットが発生しにくいものを選定する必要がある。
【０００４】
特許文献１、２には、易酸化性元素であるＡｌ、Ｔｉ、Ｓｉ、Ｃａの含有量を最適化した鋼組成に調整することによってスラグスポット（ブラックスポット）の生成を低減したフェライト系ステンレス鋼が開示されている。しかし、発明者らの調査によれば、実際にアーク溶接に供した場合におけるスラグスポットの発生し易さを、鋼組成（分析値）から見極めることは困難である。
【０００５】
あるステンレス鋼材について、スラグスポットが生じ易いかどうかを知るためには、実際にその鋼材を母材に用いてアーク溶接試験を行い、ビード部に生じたスラグスポットの大きさや数を定量的に調べることが最も確実である。しかし、そのようなアーク溶接試験での定量評価を鋼材のロット毎に実施することは、多大な時間と労力を要し、スラグスポットが発生しにくい鋼材を迅速に選定する手法としては現実的でない。
【０００６】
特許文献３には、プラズマアーク溶解によってボタン型サンプルを作製し、その表面に浮上・集積した非金属介在物の面積率によって、ステンレス鋼の品質に悪影響を及ぼす一定以上の大きさの介在物を迅速に検出し、ステンレス鋼の品質評価を簡単に行う方法が開示されている。プラズマアーク溶解させると、鋼材中に存在していた非金属介在物のうち、品質に影響するような粒径の大きい介在物のみを選択的に浮上させることができるという（段落００２１）。ボタン型サンプル表面に浮上・集積している介在物は「実体顕微鏡」で観察することができるとされる。また、介在物の組成はＳＥＭを用いてＥＤＳ（エネルギー分散型Ｘ線分光分析）によって行われている（段落００３５）。
【先行技術文献】
【特許文献】
【０００７】
【特許文献１】特開２０１０−２０２９７３号公報
【特許文献２】特開２０１２−３６４４４号公報
【特許文献３】特許第４９０１５９０号公報
【非特許文献】
【０００８】
【非特許文献１】ステンレス協会編「ステンレス鋼便覧第３版」、日刊工業新聞社、１９９５年、ｐ.１０３０−１０３１
【発明の概要】
【発明が解決しようとする課題】
【０００９】
特許文献３に示されるアーク溶解法は、鋼材をアークで溶融させたのち急速に凝固させている点で、実際のアーク溶接と共通する。そのため、特許文献３の手法で得られたボタン型サンプルの表面に浮上している介在物の量は、スラグスポットの発生し易さを直接評価する指標として利用できるのではないかとも考えられた。ところが発明者らの検討によれば、上記ボタン型サンプルにおける浮上介在物量（例えば面積率）から、スラグスポットの発生し易さを安定して精度良く推定することは難しいことがわかった。その理由として、実際のアーク溶接においては、実体顕微鏡で把握できない程度の微細な高融点介在物が存在する場合でも、何らか要因によって溶接ビード中で浮上して凝集することがあり、それがスラグスポットの発生要因となりうることが考えられる。すなわち、特許文献３の手法で得られたボタン型サンプルを実体顕微鏡で観察したときに把握できないような、比較的微小サイズの高融点介在物が存在している場合にも、それらがスラグスポットの原因となりうるものと推察される。また、実体顕微鏡での観察や、ＳＥＭ−ＥＤＳによる分析は時間と手間が掛かるという欠点がある。
【００１０】
本発明は、溶接構造部材に多用されている汎用的なオーステナイト系ステンレス鋼材について、アーク溶接母材として使用したとときにスラグスポットがどの程度発生し易い材料であるかを精度良く迅速に予測評価することのできる技術を提供するものである。
【課題を解決するための手段】
【００１１】
発明者らは詳細な研究の結果、プラズマアーク溶融により形成させたボタン型サンプルの頂部を含む領域に浮上・濃化しているＣａの濃度を蛍光Ｘ線装置で測定する手法によって、異なる製造ロットの鋼材間でのスラグスポットの生成し易さを簡便かつ精度良く判定することができることを知見した。本明細書では、以下の発明を開示する。
【００１２】
上記目的は、質量％で、Ｃ：０.０８０％以下、Ｓｉ：１.００％以下、Ｍｎ：２.００％以下、Ｎｉ：６.００〜１５.００％、Ｃｒ：１６.００〜２５.００％、Ｃｕ：０.５０％以下、Ｎ：０.１００％以下、Ｃａ：０.０１００％以下を含有し、Ｍｏ：０〜３.００％、Ａｌ：０〜０.０２０％、Ｎｂ：０〜０.０５０％であり、残部Ｆｅおよび不可避的不純物からなる組成のステンレス鋼材から採取した質量１０〜１００ｇの試料をプラズマアークにより溶融させたのち凝固させて、ボタン型サンプルを得るステップ、
前記ボタン型サンプルの表面に、当該サンプル頂部を含み、厚さ方向に見た投影面積が２５〜２５０ｍｍ2である測定領域を定め、その測定領域について微小部蛍光Ｘ線装置により１０００点／ｍｍ2以上の測定密度でＣａの蛍光Ｘ線強度（ｃｐｓ）を測定するステップ、
各測定点における前記Ｃａの蛍光Ｘ線強度（ｃｐｓ）を、下記（１）式により定まるＣａ相対濃度値ＲCAに変換するステップ、
全測定点の前記ＲCAについての相加平均値を求め、その相加平均値をスラグスポット発生指標ＸSとするステップ、
前記ＸSの数値によって、溶接時に生じるスラグスポット発生量を予測するステップ、
を有する、スラグスポット発生量の予測評価方法によって達成される。
ＲCA＝Ｋ×Ｉ  …（１）
ここで、
Ｋ：定数、
Ｉ：ある測定点におけるＣａの蛍光Ｘ線強度（ｃｐｓ）、
である。
【００１３】
また、一般的な画像処理ソフトウェアを利用して鋼材間でのスラグスポットの発生し易さを比較する手法として、
上記組成の複数のステンレス鋼材を比較対象として、スラグスポットの発生し易さを予測するに際し、
比較対象である各鋼材から採取した質量１０〜１００ｇの試料をそれぞれプラズマアークにより溶融させたのち凝固させて、ボタン型サンプルを得るステップ、
前記ボタン型サンプルの表面に、当該サンプル頂部を含み、厚さ方向に見た投影面積が２５〜２５０ｍｍ2である測定領域を定め、その測定領域について微小部蛍光Ｘ線装置により１０００点／ｍｍ2以上の測定密度でＣａの蛍光Ｘ線強度（ｃｐｓ）を測定するステップ、
各ボタン型サンプル毎に、各測定点における前記Ｃａの蛍光Ｘ線強度（ｃｐｓ）を、下記（２）式を満たす定数Ｋを用いて、下記（１）式によりＣａ相対濃度値ＲCAに変換するステップ、
各ボタン型サンプル毎に、ピクセルの光量を０〜２５５の２５６段階で表示できる画像処理ソフトウェアを用いて、測定領域内の前記Ｃａ相対濃度値ＲCAをその測定点に対応するピクセルの光量とするマッピング画像を作成し、当該マッピング画像の光量の平均値をスラグスポット発生指標ＸSと定めるステップ、
各ボタン型サンプルの前記ＸSの数値を比較するステップ、
を有する、スラグスポット発生量の予測評価方法が提供される。
ＲCA＝Ｋ×Ｉ  …（１）
８５≦Ｋ×ＩMAX≦２５５  …（２）
ここで、
Ｋ：定数、
Ｉ：ある測定点におけるＣａの蛍光Ｘ線強度（ｃｐｓ）、
ＩMAX：比較対象とする鋼材について同一条件にて前記Ｃａの蛍光Ｘ線強度（ｃｐｓ）を測定したときの測定値の最大値（ｃｐｓ）、
である。
【発明の効果】
【００１４】
本発明によれば、アーク溶接母材として多用されているオーステナイト系ステンレス鋼材について、少量のサンプルを採取して迅速にスラグスポットが発生しやすい材料であるかどうかを判定することが可能となった。したがって、特にスラグスポットの発生が問題となりやすい用途での材料選定の便宜に資するものである。
【図面の簡単な説明】
【００１５】
【図１】非特許文献１に掲載されているスラグスポットが生じた溶接ビードの外観写真の引用。
【図２】実施例のＮｏ.１１について、Ｃａの蛍光Ｘ線強度（ｃｐｓ）の測定データを反映したオリジナルマッピング画像を例示した図。
【図３】実施例において、画像処理ソフトウェアによりオリジナルマッピング画像をノルマライズ化マッピング画像に変換する際に使用したトーンカーブの調整画面を例示した図。
【図４】実施例のＮｏ.９について、Ｃａの蛍光Ｘ線強度（ｃｐｓ）の測定データを反映したオリジナルマッピング画像を例示した図。
【図５】実施例のＮｏ.１０について、Ｃａの蛍光Ｘ線強度（ｃｐｓ）の測定データを反映したオリジナルマッピング画像を例示した図。
【発明を実施するための形態】
【００１６】
〔対象鋼の成分組成〕
本発明では、質量％で、Ｃ：０.０８０％以下、Ｓｉ：１.００％以下、Ｍｎ：２.００％以下、Ｎｉ：６.００〜１５.００％、Ｃｒ：１６.００〜２５.００％、Ｃｕ：０.５０％以下、Ｎ：０.１００％以下、Ｃａ：０.０１００％以下を含有し、Ｍｏ：０〜３.００％、Ａｌ：０〜０.０２０％、Ｎｂ：０〜０.０５０％であり、残部Ｆｅおよび不可避的不純物からなる組成のステンレス鋼を対象とする。
【００１７】
Ｃ、Ｓｉ、Ｍｎ、Ｃｕ、Ｎ、Ｃａは本発明対象鋼に含有される元素であり、上記の上限範囲内の含有量において本発明の効果を享受できる。これらの元素の含有量は用途に応じて調整される。調整範囲を例示すると以下の通りである。Ｃは０.００３〜０.０８０％の範囲が好ましく０.００５〜０.０３０％の範囲に管理してもよい。Ｓｉは０.１０〜１.００％の範囲が好ましく０.２０〜０.８０％の範囲に管理してもよい。Ｍｎは０.５０〜２.００％の範囲が好ましく１.２０〜２.００％の範囲に管理してもよい。Ｃｕは０.０５〜０.５０％の範囲が好ましく０.１０〜０.４０％の範囲に管理してもよい。Ｎは０.００１〜０.０５０％の範囲が好ましく０.００５〜０.０３％の範囲に管理してもよい。Ｃａについては、鋼中含有量が例えば０.０００１％未満といった非常に微量な含有量であっても、ボタン型サンプルの頂部に浮上濃縮したＣａの濃度分布は微小部蛍光Ｘ線分析において把握することができる。鋼中のＣａ含有量は、０.０００１％未満の微量含有量（例えば０.００００１％）から０.０１％以下の範囲に調整されていればよく、上限は０.００３０％以下の範囲に管理してもよい。
【００１８】
Ｎｉは６.００〜１５.００％の範囲で調整することができ、１１.００〜１３.５０％の範囲に管理してもよい。Ｃｒは１６.００〜２５.００％の範囲で調整することができ、１６.００〜１９.００％の範囲に管理してもよい。Ｍｏは３.００％以下の範囲で必要に応じて添加される任意元素であり、２.５０％以下の範囲に管理してもよい。Ａｌは０.０２０％以下の範囲で必要に応じて添加される任意元素であり、０.０１０％以下の範囲に管理してもよい。Ｎｂは０.０５０％以下の範囲で必要に応じて添加される任意元素であり、０.０３５％以下の範囲に管理してもよい。
【００１９】
〔ボタン型サンプルの作製〕
評価対象であるステンレス鋼材から切り出した質量１０〜１００ｇの試料を水冷銅盤などの導電材の上に置き、Ａｒなどの不活性ガス雰囲気下において電極と試料の間にプラズマアーク放電を生じさる。アークの熱により試料の全量が溶融した後、アーク放電を停止し、前記の導電材の上でそのまま凝固させる。このとき、融体の表面張力によって丸みをおびた形状の凝固体が得られる。本明細書では、この凝固体をボタン型サンプルと呼んでいる。ボタン型サンプルの表面において、凝固時に鉛直方向で最も上部にあった位置を「頂部」という。ボタン型サンプルの「厚さ方向」は凝固時の鉛直方向に相当する。
【００２０】
〔Ｃａの蛍光Ｘ線強度の測定〕
前記ボタン型サンプルの表面に、当該サンプル頂部を含み、厚さ方向に見た投影面積が２５〜２５０ｍｍ2である測定領域を定め、その測定領域について微小部蛍光Ｘ線装置により１０００点／ｍｍ2以上の測定密度でＣａの蛍光Ｘ線強度（ｃｐｓ）を測定する。測定領域の投影面積を上記範囲内に設定することによって、スラグスポットの発生要因となる浮上しやすい微細な高融点介在物の鋼中存在量を精度良く把握することができる。また、蛍光Ｘ線強度（ｃｐｓ）の測定密度を１０００点／ｍｍ2以上とすることによって、微小サイズの介在物を精度良く検出することができる。
【００２１】
測定領域の厚さ方向に見た形状は、正方形または円であることが最も好ましい。測定装置の都合などにより長方形または楕円の測定領域としても構わないが、その場合は、長辺／短辺のアスペクト比が２以下の長方形または長軸径／短軸径のアスペクト比が２以下の楕円とすることが望ましい。測定領域のできるだけ中央に頂部が位置するように、測定領域の場所を定めることが望ましい。測定領域の面積は、ボタン型サンプルのサイズに応じて、サンプル表面のカーブが検出器への蛍光Ｘ線進路の障害とならない範囲で設定する。比較対象である鋼材間では、サンプルの質量をできるだけ同じにして同等サイズのボタン型サンプルを作製し、測定領域の面積を共通とし、かつ測定条件を共通とすることが望ましい。これらの条件が大きく異なると比較精度が低下する。
【００２２】
〔Ｃａ相対濃度値ＲCA〕
比較対象である鋼材間において微小な介在物の凝集浮上の起こりやすさを比較するためには、ボタン型サンプルの頂部付近について測定されたＣａの蛍光Ｘ線強度（ｃｐｓ）を反映した２次元マッピング画像を作成し、画像処理ソフトウェアによって領域内の光量の平均値を算出する手法が簡便であり、迅速性も高い。その際、比較するボタン型サンプルの測定データのうち、蛍光Ｘ線強度（ｃｐｓ）の値が最大である測定点に対応するピクセルの光量が飽和限界を超えないように（すなわち、いわゆる「白飛び」が生じないように）マッピング画像を作成することが重要である。そこで、本発明では下記（１）式により定まるＣａ相対濃度値ＲCAを導入する。
ＲCA＝Ｋ×Ｉ  …（１）
ここで、
Ｋ：定数、
Ｉ：ある測定点におけるＣａの蛍光Ｘ線強度（ｃｐｓ）、
である。
【００２３】
ピクセルの光量を０〜２５５の２５６段階で表示できる一般的な画像処理ソフトウェアを使用してマッピング画像を作成する場合には、上記のＣａ相対濃度値ＲCAが直接ピクセルの光量に相当する値（０〜２５５の値）となるように、前記Ｃａの蛍光Ｘ線強度（ｃｐｓ）をＣａ相対濃度値ＲCAに変換すれば良い。ただし、比較対象である鋼材間で、その変換条件を統一する必要がある。Ｃａ相対濃度値ＲCAへの変換に際しては、上述のように、蛍光Ｘ線強度（ｃｐｓ）の値が最大である測定点に対応するピクセルの光量を飽和限界以内に収める必要がある。具体的には、上記（１）式により定まるＲCAが２５５を超えることがないように定数Ｋを設定する必要がある。そのための手法として、下記（２）式を満たす定数Ｋを用いて、前記（１）式によりＣａ相対濃度値ＲCAを求める。
８５≦Ｋ×ＩMAX≦２５５  …（２）
ここで、
Ｋ：定数、
ＩMAX：比較対象とする鋼材について同一条件にて前記Ｃａの蛍光Ｘ線強度（ｃｐｓ）を測定したときの測定値の最大値（ｃｐｓ）、
である。
【００２４】
例えば、比較対象である鋼材の全てのボタン型サンプルについて、ある特定の同じ条件によりＣａの蛍光Ｘ線強度（ｃｐｓ）を測定したとき、それら全てのボタン型サンプルの測定点のうち最も高いＣａの蛍光Ｘ線強度の測定値がＩMAX（ｃｐｓ）であったとする。この場合、Ｋ×ＩMAXの値が２５５以下となる範囲で定数Ｋを設定すれば、上記（１）式により求まる各測定点のＲCAは必ず２５５以下となる。したがって、そのＲCA値に対応する光量で各ボタン型サンプルについてのマッピング画像を作成することによって、白飛びしたピクセルのない（すなわち情報の欠落がない）マッピング画像同士での比較が可能となる。
【００２５】
Ｋ×ＩMAXの値が２５５に近いほど、光量のダイナミックレンジが拡がり、鋼材間の差異をより詳細に把握する上で有利となる。しかし、実際には、将来的に測定されるであろう同様鋼種の鋼材についても、各測定点のＲCAが２５５以下に収まる確実性を重視して、定数Ｋを設定しておくことが望ましい。その共通の定数Ｋを利用すれば、新たに製造された鋼材の測定データを、過去の多くの測定データと共通の基準で対比することができ、スラグスポットの発生し易さを迅速に予測評価することが可能になるからである。種々検討の結果、Ｋ×ＩMAXの値が２５５の１／３に相当する８５以上となるようにノルマライズすれば、スラグスポットの発生し易さを予測するために鋼材間の比較に関し、十分な精度が確保されることがわかった。したがって、上記（２）式ではＫ×ＩMAXの下限を８５に設定している。
【００２６】
〔スラグスポット発生指標ＸS〕
発明者らの詳細な検討によれば、ボタン型サンプルの頂部を含む測定領域に対応する上述のマッピング画像を利用して、アーク溶接に供した場合のスラグスポットの生じ易さを精度良く比較することができる。具体的には、前記マッピング画像を構成する全ピクセルの光量の平均値をＸSとするとき、ＸS値が小さいほどスラグスポットが発生し難い鋼材であると評価することができる。本明細書では、このＸS値を「スラグスポット発生指標」と呼んでいる。鋼中のＣａ含有量そのものは、スラグスポットの発生し易さを精度良く判定するための指標とはならない。鋼中のＣａ含有量が比較的高い鋼材であっても、スラグスポット発生指標ＸS値が低い鋼材は、実際のアーク溶接試験においてスラグスポットが発生し難い。
【実施例】
【００２７】
表１に示すステンレス鋼を溶製し、連続鋳造スラブを得た。表１中のＮｏ.１〜３の各例およびＮｏ.１０、１１の各例は、それぞれ同一溶製チャージに由来する連続鋳造スラブを用いた例である。各連続鋳造スラブから、熱間圧延、冷間圧延を含む工程で板厚０.５〜１.５ｍｍの冷延焼鈍鋼板を得た。なお、Ｃａの鋼中含有量については各冷延焼鈍鋼板から直接採取した試料を分析して求めた。それ以外の元素の含有量はレードル分析値である。
【００２８】
各冷延焼鈍鋼板から採取した板サンプルを約１０ｍｍ×１５ｍｍサイズの小片に切断し、合計質量３０ｇ分の複数枚の小片からなる試料をアセトンにて超音波洗浄したのち、プラズマアーク溶解炉（大亜真空株式会社製；ＡＣＭ−Ｓ０１１）の銅ハースにセットした。銅ハースの寸法は直径２４ｍｍ、厚さ１３ｍｍである。プラズマアーク溶解炉のチャンバー内を２０分間真空引きしたのち、電極と試料の間に１５０〜２００Ａの電流でアークを生じさせて試料を溶解させ、１つの金属塊とした。その後、最終的に３００Ａの電流で２０秒間アーク放電による溶融状態を維持したのち、アークを止め、そのまま炉内で凝固させてボタン型サンプルを作製した。サンプル表面の酸化を防止するため、凝固後に炉内にＡｒを導入して冷却した。冷却後、チャンバーを開放してボタン型サンプルを取り出した。
【００２９】
得られたボタン型サンプルについて、頂部位置を中央に有し、サンプルの厚さ方向に見た投影面積が１０ｍｍ×１０ｍｍである測定領域を微小部蛍光Ｘ線分析装置（ＨＯＲＩＢＡ製；ＸＧＴ−５０００ＷＲ）で分析し、Ｃａの蛍光Ｘ線強度（ｃｐｓ）を測定した。Ｘ線管球のターゲットはＲｈであり、５０ｋＶ、１ｍＡ、Ｘ線ビーム径１０μｍ、測定領域１０ｍｍ×１０ｍｍの１回あたりの測定時間を３０００秒として、合計３回の測定を行い、３回の蛍光Ｘ線強度の積算値を当該ボタン型サンプルについてのＣａの蛍光Ｘ線強度（ｃｐｓ）として採用した。蛍光Ｘ線強度の測定密度は１１６５点／ｍｍ2であり、本発明の規定（１０００点／ｍｍ2以上）を満たしている。
【００３０】
上記測定領域におけるＣａの蛍光Ｘ線強度（ｃｐｓ）の測定データを反映した２次元マッピング画像を生成させた。ここでは、それぞれのボタン型サンプル毎に、測定領域内でのＣａの蛍光Ｘ線強度の最大値（ｃｐｓ）が最大の光量（２５５）となるようにプログラムされているデータ変換処理手段を用いて、測定領域に対応するマッピング画像を得た。これを「オリジナルマッピング画像」と呼ぶ。図２に、後述表１のＮｏ.１１について得られたオリジナルマッピング画像を例示する。各ピクセルの光量（輝度）がＣａの蛍光Ｘ線強度（ｃｐｓ）の大きさを表している。Ｎｏ.１１の例では、測定領域内でのＣａの蛍光Ｘ線強度の最大値（ｃｐｓ）は３７８ｃｐｓであった。したがって、３７８ｃｐｓに対応するピクセルが最大光量（２５５）で表示されている。前記のデータ変換処理手段を用いて得られたオリジナルマッピング画像の場合、各ボタン型サンプル毎にそれぞれのＣａの蛍光Ｘ線強度の最大値（ｃｐｓ）が最大光量（２５５）で表示されるので、Ｃａの存在量を対比するためには、同じ基準にノルマライズされたマッピング画像を用意する必要がある。そのノルマライズは上述（１）式によって行われる。
【００３１】
表１に示す化学組成のステンレス鋼種の場合、上記の方法によって得られるＣａの蛍光Ｘ線強度が８００ｃｐｓを超えることは、まず無いであろうと見積もられた。この場合、下記（２）式のＩMAXに８００を代入した「Ｋ×８００」の値が（２）式を満たす上限値２５５と等しくなるように定数Ｋを設定すれば、今後新たに同様鋼種の試料を比較対象に加えた場合であっても、まず間違いなく（２）式を満たす（すなわち同じ基準で比較が可能となる）ものと考えられる。
８５≦Ｋ×ＩMAX≦２５５  …（２）
ここで、
Ｋ：定数、
ＩMAX：比較対象とする鋼材について同一条件にて前記Ｃａの蛍光Ｘ線強度（ｃｐｓ）を測定したときの測定値の最大値（ｃｐｓ）、
である。
そこで、Ｋ×８００＝２５５を満たすように定数Ｋを定めた。すなわち、Ｋ＝０.３１８７５とした。
【００３２】
この定数Ｋを用いて、各ピクセルの光量が下記（１）式により算出される値となる２次元マッピング画像を得た。このマッピング画像を「ノルマライズ化マッピング画像」と呼ぶ。
ＲCA＝Ｋ×Ｉ  …（１）
ここで、
Ｋ：定数、
Ｉ：ある測定点におけるＣａの蛍光Ｘ線強度（ｃｐｓ）、
である。
【００３３】
ノルマライズ化マッピング画像は、オリジナルマッピング画像を画像処理することによって得ることができる。その手法をＮｏ.１１を例に挙げて説明する。オリジナルマッピング画像（図２に相当する画像）を画像処理ソフトウェア（アドビ社製；フォトショップ（登録商標））に取り込んだ。オリジナルマッピング画像は単色（８ビットのグレースケール）であっても構わないが、ここで用いたオリジナルマッピング画像はカラー画像であり、各ピクセルの光量はＲＧＢ各色の合計光量として２５６段階となっている。Ｎｏ.１１の例では、測定領域内でのＣａの蛍光Ｘ線強度の最大値（ｃｐｓ）が３７８ｃｐｓであるので、オリジナルマッピング画像は３７８ｃｐｓに相当するピクセルの光量が２５５である。したがって、これをノルマライズ化マッピング画像（８００ｃｐｓに相当する光量が２５５であるもの）に変換するためには、３７８ｃｐｓに相当するピクセルの光量が（３７８／８００）×２５５≒１２０となるように各ピクセルの光量を調整すればよい。ここで使用した画像処理ソフトウェアでは、オリジナルマッピング画像を読み込み、トーンカーブの調整画面において、トーンカーブを直線に保ったまま出力側の最大光量を１２０に設定することによって、オリジナルマッピング画像をノルマライズ化マッピング画像に変換することができる。図３にトーンカーブの調整画面を例示する。出力の数値入力欄に１２０を入力するとノルマライズ化マッピング画像が得られる。この操作によって得られたノルマライズ化マッピング画像は、オリジナルマッピング画像の各ピクセルについて、（Ｃａの蛍光Ｘ線強度（ｃｐｓ）／８００）×２５５の処理を施したものである。このＣａの蛍光Ｘ線強度（ｃｐｓ）は（１）式のＩであり、２５５／８００は定数Ｋであるから、この操作は、各ピクセルの光量を（１）式によってＣａ相対濃度値ＲCAに変換する処理に該当する。
【００３４】
上記のようにして作成したノルマライズ化マッピング画像について、光量の平均値を求めた。具体的には、上記画像処理ソフトウェアにおいてノルマライズ化マッピング画像のヒストグラムを表示させ、そのヒストグラムに付随して表示される光量の「平均値」を読み取った。この平均値を「スラグスポット発生指標ＸS」と定めた。Ｎｏ.１１の例ではスラグスポット発生指標ＸSは２.８４と求まった。
【００３５】
次に、ボタン型サンプルの作製に使用した板サンプルの採取元である各冷延焼鈍鋼板を素材に用いて、ＴＩＧ溶接造管機にてライン速度１.６ｍ／ｍｉｎの条件で溶接鋼管を製造した。管の外径は２５〜５１ｍｍの範囲にある。溶接に際し溶加材は添加していない。溶接造管直後のＴＩＧ溶接ビード部を直上からデジタルビデオカメラで撮影し、各鋼板とも溶接長さ２００ｍ分の収録画像からスラグスポットが生じた箇所の数を目視にてカウントした。結果を表１に示す。
【００３６】
【表１】
2020112498.tif 000003
【００３７】
ボタン型サンプルを作製して求めたスラグスポット発生指標ＸSが１.５０を超えて大きいオーステナイト系ステンレス鋼材ではスラグスポットの発生が顕著に増加している。したがって、例えば、上記のスラグスポット発生指標ＸSが１.５０を超える鋼材を「スラグスポットが発生しやすい鋼材である」と判定して、それらを高品質の溶接ビード外観が要求されるＴＩＧ溶接用途からは外す（それ以外の用途へ向ける）といった、品質管理の合理化が可能となる。
【００３８】
なお、Ｎｏ.１０の例は、それより鋼中のＣａ含有量が低いＮｏ.８、９と比べ、むしろスラグスポット発生指標ＸSが低くなっている。スラグスポット発生指標ＸSは鋼中のＣａ含有量の大小にのみに依存するわけではないことが判る。すなわちＣａ含有量が高くてもボタン型サンプルの頂部付近にＣａが凝集濃化しにくい場合がある。一方、スラグスポット発生指標ＸSが小さいＮｏ.１０は、Ｎｏ.８、９よりも実際に発生するスラグスポットは少なくなっている。ＸSは、実際のスラグスポットの発生し易さと高い相関を有する指標である。参考のため、図４にＮｏ.９のオリジナルマッピング画像を、図５にＮｏ.１０のオリジナルマッピング画像をそれぞれ示す。いずれも、測定領域の１辺が１０ｍｍに相当する。
【図１】
2020112498.tif 000004
【図２】
2020112498.tif 000005
【図３】
2020112498.tif 000006
【図４】
2020112498.tif 000007
【図５】
2020112498.tif 000008